(57)【要約】【課題】  従来よりも表面平滑性が良好で、透明性も高く、かつ、高い水蒸気バリア性能を持つ透明樹脂基板と、これを用いたフレキシブル表示素子を提供する。【解決手段】  酸化スズの非晶質膜、または、酸化スズに、シリコン、ゲルマニウム、アルミニウム、セリウムおよびインジウムからなる群から選ばれる少なくとも１種類の添加元素を、添加元素とスズの総和に対して０．２〜４５原子％の割合で含ませた酸化スズ系の非晶質膜からなる透明酸化物膜が、ガスバリア層として樹脂フィルム基材の少なくとも一方の表面に形成されて、ガスバリア性透明樹脂基板を得る。ガスバリア性透明樹脂基板の透明酸化物膜の上に、酸化珪素膜または窒化酸化珪素膜を形成して二層膜としてもよい。さらに、透明電極膜を設けて、フレキシブル表示素子としうる。【選択図】      なし【特許請求の範囲】
【請求項１】
酸化スズ系の非晶質膜からなる透明酸化物膜が、ガスバリア層として、樹脂フィルム基材の少なくとも一方の表面に形成されたことを特徴とするガスバリア性透明樹脂基板。
【請求項２】
酸化スズ系の非晶質膜からなる透明酸化物膜の上に、酸化珪素膜または窒化酸化珪素膜が形成された二層膜が、ガスバリア層として、樹脂フィルム基材の少なくとも一方の表面に形成されたことを特徴とするガスバリア性透明樹脂基板。
【請求項３】
前記酸化スズ系の非晶質膜が、酸化スズと、シリコン、ゲルマニウム、アルミニウム、セリウムおよびインジウムからなる群から選ばれる少なくとも１種類の添加元素とからなり、添加元素とスズの総和に対して０〜４５原子％の割合で添加元素を含んでいることを特徴とする請求項１または２に記載のガスバリア性透明樹脂基板。
【請求項４】
前記酸化スズ系の非晶質膜が、添加元素とスズの総和に対して０．２〜４５原子％の割合で添加元素を含んでいることを特徴とする請求項３に記載のガスバリア性透明樹脂基板。
【請求項５】
前記ガスバリア層の表面の中心線平均表面粗さＲａが、１．５ｎｍ以下であることを特徴とする請求項１〜４のいずれかに記載のガスバリア性透明樹脂基板。
【請求項６】
ＪＩＳ規格のＫ７１２９法に従って測定されたモコン法による水蒸気透過率が、０．０１ｇ／ｍ2 ／日未満であることを特徴とする請求項１〜５のいずれかに記載のガスバリア性透明樹脂基板。
【請求項７】
請求項１〜５のいずれかに記載のガスバリア性透明樹脂基板のガスバリア層表面に、２００Ω／□以下の表面抵抗を有する透明電極膜が形成されたことを特徴とするガスバリア性透明導電性樹脂基板。
【請求項８】
前記透明電極膜の表面の中心線平均表面粗さＲａが、１．８ｎｍ以下であることを特徴とする請求項７に記載のガスバリア性透明導電性樹脂基板。
【請求項９】
前記透明電極膜が、酸化インジウムを主成分として、スズ、タングステン、亜鉛、シリコンおよびゲルマニウムからなる群から選ばれる少なくとも１種類の元素を含み、非晶質構造であることを特徴とする請求項７または８に記載のガスバリア性透明導電性樹脂基板。
【請求項１０】
請求項１〜９のいずれかに記載のガスバリア性透明樹脂基板を用いたフレキシブル表示素子。
【請求項１１】
酸化スズ系の非晶質膜を製造するにあたり、酸化スズ系焼結体を原料として、直流パルシング法を利用したスパッタリング法を用いることを特徴とする請求項１〜９のいずれかに記載のガスバリア性透明樹脂基板の製造方法。
【請求項１２】
前記酸化スズ系焼結体が、酸化スズと、シリコン、ゲルマニウム、アルミニウム、セリウム、インジウムからなる群から選ばれる少なくとも１種類の添加元素とからなり、添加元素とスズの総和に対して０〜４５原子％の割合で添加元素を含んでいることを特徴とする請求項１１に記載のガスバリア性透明樹脂基板の製造方法。
【請求項１３】
前記酸化スズ系焼結体が、添加元素とスズの総和に対して０．２〜４５原子％の割合で添加元素を含んでいることを特徴とする請求項１２に記載のガスバリア性透明樹脂基板の製造方法。
【発明の詳細な説明】
【技術分野】
【０００１】
本発明は、液晶表示素子やエレクトロルミネッセンス表示素子、電気泳動方式表示素子、トナー表示素子などの電子ペーパーやフィルム型太陽電池に用いられるガスバリア性透明樹脂基板に関する。具体的には、非晶質の酸化スズ系透明酸化物膜を成膜することで、表面平滑性に優れてガスバリア性を高めた透明樹脂基板およびその製造方法に関する。
【背景技術】
【０００２】
プラスチック基板やフィルム基板の表面に酸化珪素や酸化アルミニウム等の金属酸化物膜を覆ったガスバリア性フィルム（透明樹脂基板）は、水蒸気や酸素などのガスの遮断が必要な食品や薬品などの変質を防止する目的の包装用途に用いられてきた。また、電子機器の分野でも、たとえば、液晶表示素子や太陽電池、エレクトロルミネッセンス（ＥＬ）表示素子等のフレキシブル表示素子に利用されている。
【０００３】
液晶表示素子やＥＬ表示素子などに利用されているガスバリア性フィルムには、近年、表示素子の展開に合わせて、軽量化、大型化という要求のほか、形状の自由度、曲面表示への適応などの要求も現れてきている。このため、重くて割れやすく大面積化が難しいガラス基板に代わって透明な樹脂フィルム基材の採用が検討されている。
【０００４】
しかし、樹脂フィルム基材は、ガラス基板と比べてガスバリア性が劣るため、水蒸気や酸素が基材を透過して、液晶表示素子やＥＬ表示素子を劣化させてしまうという問題があった。このような問題を克服するために、樹脂フィルム基材上に金属酸化物膜を形成してガスバリア性を高めたフィルム（透明樹脂基板）の開発が行われている。
【０００５】
特公昭５３―１２９５３号公報には、プラスチックフィルム上に酸化珪素膜を蒸着形成したガスバリア性フィルムが紹介されており、特開昭５８−２１７３４４号公報には、酸化アルミニウム膜を形成したガスバリア性フィルムが提案されている。これらのガスバリア性フィルムのガスバリア性能は、モコン法による水蒸気透過率で１ｇ／ｍ2 ／日程度と高く、また、フィルム基板の表面平滑性についての記載がない。
【０００６】
また、特開昭６４−５９７９１号公報には、ポリエチレンテレフタレートに、Ｉｎ、Ｓｎ、ＺｎおよびＴｉからなる群より選ばれた少なくとも１種類の金属の金属酸化物を蒸着した防湿フィルムが提案されている。しかし、ここには防湿フィルムの表面平滑性に関する記載や、水蒸気透過率に関する記載がない。
【０００７】
液晶表示素子や有機ＥＬ、電子ペーパーなどに利用可能な基板としては、高度の表面平滑性と水蒸気バリア性が求められる。
【０００８】
より高いガスバリア性能を有するフィルム（透明樹脂基板）を実現するためには、金属酸化物のガスバリア膜を緻密に製造することが必要不可欠である。緻密な金属酸化物膜は、一般に、スパッタリング法により容易に製造することができる。
【０００９】
スパッタリング法は、一般に、約１０Ｐａ以下のアルゴンガス圧のもとで、樹脂フィルム基板を陽極とし、ターゲットを陰極として、これらの間にグロー放電を起こしてアルゴンプラズマを発生させ、プラズマ中のアルゴン陽イオンを陰極のターゲットに衝突させ、これによってターゲット成分の粒子をはじき飛ばし、該粒子を樹脂フィルム基板上に堆積させて成膜する方法である。樹脂フィルム基板上に堆積するスパッタ粒子は、運動エネルギーを有しているため、樹脂フィルム基板上でマイグレーションが行われて、緻密な膜が形成される。
【００１０】
スパッタリング法は、アルゴンプラズマの発生方法で分類され、高周波プラズマを用いるものは高周波スパッタリング法といい、直流プラズマを用いるものは直流スパッタリング法という。また、ターゲットの裏側にマグネットを配置してアルゴンプラズマをターゲット直上に集中させ、低ガス圧でもアルゴンイオンの衝突効率を上げて成膜する方法をマグネトロンスパッタ法という。
【００１１】
高周波スパッタリング法は、導電性の材料だけではなく、絶縁性や高抵抗のターゲットから絶縁性や高抵抗の膜材料も安定に成膜することが可能である。高周波スパッタリング法では、電力が放電に効率よく導入されるように、通常、高周波電源とターゲットとの間にコイルとコンデンサーで構成されるインピーダンス整合回路を挿入するため、装置コストが高くなってしまう。また、該インピーダンス整合回路をスパッタ条件に応じて制御する必要があるため、高周波スパッタリング法は操作が複雑であり、成膜速度などの再現性で劣る。
【００１２】
一方、直流スパッタリング法は、一般に、導電性のターゲットから導電性の薄膜を形成することが可能であり、絶縁性や高抵抗の膜の成膜では、アーキングが発生しやすくて不向きである。しかし、直流スパッタリング法の方が、高周波スパッタリング方と比べて操作が容易で、成膜速度などの再現性で優れている。したがって、コストおよび制御性の面において有利であり、工業的には広範に用いられている。
【００１３】
また、直流スパッタリング法の中でも、ターゲットに印加する負電圧を周期的に停止し、その間に低い正電圧を印加して正のチャージングを電子により中和するスパッタリング方法（直流パルシング法）もあり、酸素の反応性ガスを用いた反応性スパッタリングにおける絶縁膜（酸化珪素、窒化酸化珪素、酸化チタンなど）のアーキングを抑制しながら成膜することが可能であり、高周波スパッタリング法のようにインピーダンス整合回路を制御する必要がなく、成膜速度が高周波スパッタリング法よりも速いなどの利点がある。
【００１４】
近年、有機ＥＬディスプレイや高精彩カラー液晶ディスプレイの実用化が急がれている。このうち、有機ＥＬディスプレイの場合では、有機ＥＬ表示素子に水蒸気が混入すると、陰極層と有機機能層との界面で水分による劣化が著しく、有機機能層と陰極間に剥離が生じて、発光しない部分、すなわちダークスポットが生じるという問題があることが知られている。これらのディスプレイ（フレキシブル表示素子）に使用することができるフィルム（透明樹脂基板）に要求されるガスバリア性能は、モコン法による水蒸気透過率で０．０１ｇ／ｍ2 ／日程度であると言われている。もちろん、これらのフィルム（透明樹脂基板）に透明性が要求されることはいうまでもない。
【００１５】
水蒸気バリア性能を有する透明樹脂基板として、特開２００２―１００４６９号公報に、窒化酸化珪素膜を樹脂フィルム基材に施したものが記載されている。窒化珪素膜は、酸化珪素膜や酸化アルミニウム膜と比べてガスバリア性能が良いが、一般的には着色膜であるため、透明性を必要とするディスプレイ用透明樹脂基板のガスバリア膜として用いることはできない。しかし、窒化珪素の窒素の一部を酸素で置換した窒化酸化珪素は、窒素／酸素の比率が０．１〜２．９において、透明性を有し、かつ、高いレベルのガスバリア性能も維持されていることが記載されている。
【００１６】
一方、液晶ディスプレイや有機ＥＬディスプレイ用の基材に要求されているもう一つの特性は、表面平滑性である。
【００１７】
これらのディスプレイの電極には、表面が平滑で低抵抗な透明導電膜が必要とされるが、特に、有機ＥＬディスプレイ用の電極の場合、その透明導電膜上に有機化合物の薄い（数百ｎｍ）多層超膜を形成するため、優れた表面平滑性が要求される。有機ＥＬ表示素子は、二つの電極に電子と正孔を流して超薄膜の有機化合物層内で結合させて発光させているが、透明電極膜の表面に微細な突起が存在すると、突起部で集中的に電流が流れてリークしてしまい、発光しなくなってしまうという問題があるからである。
【００１８】
透明電極膜の表面平滑性は、一般に該透明電極膜の結晶性に大きく左右される。同一組成の透明電極膜でも、粒界の存在しない非晶質膜の方が表面平滑性は良好である。当然ながら、透明電極膜の表面平滑性は、透明電極膜自体の結晶性だけでなく、その下の樹脂フィルム基材の表面平滑性にも大きく依存するため、表面平滑な樹脂フィルム基材あるいは透明樹脂基板の上に、非晶質の透明電極膜を形成する必要がある。
【００１９】
前記の金属酸化物膜や金属窒化酸化物膜を形成したガスバリア性の透明フィルム（透明樹脂基板）においても、表面平滑性は不可欠である。透明電極膜側に形成する金属酸化物膜や金属窒化酸化物膜に表面平滑性が要求されるが、スパッタリング法で表面平滑な金属酸化物膜や金属窒化酸化物膜を形成することは難しく、表面平滑性の高い樹脂フィルム基材上に、水蒸気バリア性能が発揮される膜厚（たとえば２００ｎｍ）の窒化酸化珪素膜を施すと、フィルム（透明樹脂基板）の表面平滑性を大きく損なってしまうという問題があった。
【特許文献１】特公昭５３―１２９５３号公報
【特許文献２】特開昭５８−２１７３４４号公報
【特許文献３】特開昭６４−５９７９１号後方
【特許文献４】特開２００２―１００４６９号公報
【発明の開示】
【発明が解決しようとする課題】
【００２０】
本発明の目的は、従来よりも表面平滑性が良好で、透明性も高く、かつ、高いガスバリア性能を持つ透明樹脂基板と、これを用いた透明導電性基板（フレキシブル表示素子）を提供することにある。
【課題を解決するための手段】
【００２１】
本発明のガスバリア性透明樹脂基板は、酸化スズ系の非晶質膜からなる透明酸化物膜が、ガスバリア層として樹脂フィルム基材の少なくとも一方の表面に形成される。本発明において、酸化スズ系の用語は、酸化スズのみの場合も含む。
【００２２】
あるいは、酸化スズ系の非晶質膜からなる透明酸化物膜の上に、酸化珪素膜または窒化酸化珪素膜が形成された二層膜が、ガスバリア層として樹脂フィルム基材の少なくとも一方の表面に形成される。
【００２３】
前記酸化スズ系の非晶質膜は、酸化スズと、シリコン、ゲルマニウム、アルミニウム、セリウムおよびインジウムからなる群から選ばれる少なくとも１種類の添加元素とからなり、添加元素とスズの総和に対して０〜４５原子％の割合で添加元素を含んだものであり、前記添加元素がその機能を発揮するためには、０．２〜４５原子％の割合で含まれていることが好ましい。
【００２４】
また、前記ガスバリア層の表面の中心線平均表面粗さＲａが、１．５ｎｍ以下であることが望ましい。
【００２５】
また、ＪＩＳ規格のＫ７１２９法に従って測定されたモコン法による水蒸気透過率が、０．０１ｇ／ｍ2 ／日未満であることが望ましい。
【００２６】
さらに、前記のいずれかに記載のガスバリア性透明樹脂基板のガスバリア層表面に、２００Ω／□以下の表面抵抗を有する透明電極膜を形成することもできる。また、前記透明電極膜の表面の中心線平均表面粗さＲａは１．８ｎｍ以下であることが望ましい。当該透明電極膜は、酸化インジウムを主成分として、スズ、タングステン、亜鉛、シリコンおよびゲルマニウムからなる群から選ばれる少なくとも１種類の元素を含み、非晶質構造である。
【００２７】
また、これらの表面平滑性と防湿性に優れたガスバリア性透明樹脂基板を用いたフレキシブル表示素子は、発光特性に優れたものであり、表示素子としては、液晶表示素子、有機または無機ＥＬ表示素子、電気泳動式表示素子、トナー表示素子などの電子ペーパーが含まれる。
【００２８】
本発明のガスバリア性透明樹脂基板の製造方法では、酸化スズ系の非晶質膜を製造するにあたり、酸化スズ系焼結体を原料として、直流パルシング法を利用したスパッタリング法を用いる。
【００２９】
前記酸化スズ系焼結体が、酸化スズと、シリコン、ゲルマニウム、アルミニウム、セリウム、インジウムからなる群から選ばれる少なくとも１種類の添加元素とからなり、添加元素とスズの総和に対して０〜４５原子％の割合で添加元素を含んでいることが望ましい。
【００３０】
前記酸化スズ系焼結体が、添加元素とスズの総和に対して０．２〜４５原子％の割合で添加元素を含んでいることが望ましい。
【発明の効果】
【００３１】
本発明により、防湿性と表面平滑性に優れた透明酸化物膜を提供することができた。得られた透明酸化物膜を利用して、ガスバリア性透明樹脂基板を形成することができ、該ガスバリア性透明樹脂基板を利用して、液晶表示素子、エレクトロルミネッセンス表示素子、電気泳動方式表示素子、トナー表示素子などの電子ペーパーを作製することができる。従って、本発明は、工業的に極めて価値が高い。
【発明を実施するための最良の形態】
【００３２】
本発明者は、前記課題を克服することを目的に検討を行い、酸化スズに、シリコン、ゲルマニウム、アルミニウム、セリウムおよびインジウムからなる群から選ばれる少なくとも１種類の添加元素が含まれる非晶質構造の透明酸化物膜では、防湿性と表面平滑性のいずれにも優れていることを見出し、この透明酸化物膜を利用してガスバリア性透明樹脂基板を形成することができ、このガスバリア性透明樹脂基板を用いて液晶表示素子やエレクトロルミネッセンス（ＥＬ）表示素子、電気泳動方式表示素子、トナー表示素子などの電子ペーパーを作製できることを確認し、本発明に至った。
【００３３】
本発明の酸化スズ系の非晶質膜は、酸化スズに、シリコン、ゲルマニウム、アルミニウム、セリウムおよびインジウムからなる群から選ばれる少なくとも１種類の添加元素が、添加元素とスズの総和に対して０〜４５原子％、好ましくは０．２〜４５原子％の割合で含まれていて、非晶質構造を有している。
【００３４】
また、本発明のガスバリア性透明樹脂基板は、樹脂フィルム基板の少なくとも一方の表面に非晶質酸化スズ系膜が形成されたものである。さらにその上に、窒化酸化珪素膜が形成された構造とすることができる。
【００３５】
ここで、非晶質膜としては、不純物を含まない酸化スズ膜でも良いが、前記のシリコン、ゲルマニウム、チタン、アルミニウム、セリウムおよびインジウムからなる群から選ばれる少なくとも１種類の添加元素を含む酸化スズ系膜の方が、非晶質膜構造が得やすいため好ましい。その添加元素の割合は、前記のとおり、添加元素とスズの総和に対して０．２〜４５原子％の割合であることが好ましい。０．２原子％よりも少ないと、不純物を含まない酸化スズ膜と同様に、膜が非晶質化しにくくなり、結晶化しやすいことから表面平滑性も劣化しやすくなる。
【００３６】
また、４５原子％を超えた割合で前記添加元素を含む酸化スズ膜をスパッタリング法で製造する場合、４５原子％を超えた割合で前記添加元素を含む酸化スズ焼結体のスパッタリングターゲットを用いる必要があるが、簡便な直流放電や直流パルシング法を用いた直流放電による膜形成が困難になるため、好ましくない。これは、添加元素が４５原子％を超えると酸化スズ焼結体中の抵抗が上がることと、添加元素の酸化物相や添加元素とスズとで形成される化合物相の高抵抗物質の存在割合が増えて、通常の直流放電や直流パルシング法の直流放電が困難になるからである。しかし、前記添加元素が４５原子％を超えた場合でも、高周波放電による膜形成で成膜することができ、得られた膜は十分なガスバリア性を示す。
【００３７】
樹脂フィルム基材としては、ポリエチレンテレフタレート、ポリエチレン―２、６―ナフタレート、ポリカーボネイト、ポリサルフォン、ポリエーテルサルフォン、ポリアリレート、フッ素樹脂、ポリプロピレン、ポリイミド樹脂およびエポキシ樹脂が使用できる。樹脂フィルム基材の厚さは、特に制限はないが、０．０５ｍｍ〜１ｍｍであることが好ましい。
【００３８】
前記樹脂フィルム基材は、無機膜が内部に挿入されていてもかまわなく、前記樹脂フィルム基材の表面には、アクリル系などの別の樹脂がコートされていてもかまわない。なお、発光層からの発光を、樹脂フィルム基材の方から取り出す場合においては、樹脂フィルム基材の可視光領域での光線透過率は、７０％以上であることが望ましい。
【００３９】
発明者の詳細な実験によると、非晶質の酸化スズ系膜は、優れたガスバリア性能を有する。しかし、高いガスバリア性を発揮するには、非晶質構造が必要不可欠である。結晶質膜であると結晶粒界が存在し、結晶粒界を介してガスが透過するため、ガスバリア性能は低いからである。
【００４０】
発明者による実験から、酸化スズ系膜として、不純物を含まない酸化スズ膜は、スパッタリング法の作製条件、特にスパッタ中の酸素混合量を最適化することによってガスバリア性に優れた非晶質の膜が得られることがわかった。また、スパッタリング法で作製する場合、酸化スズに、シリコン、ゲルマニウム、チタン、アルミニウム、セリウムおよびインジウムからなる群から選ばれる少なくとも１種類の添加元素を、添加元素とスズの総和に対して０．２〜４５原子％の割合で含ませると、幅広い成膜条件において非晶質構造となりやすいことから、好ましい。
【００４１】
なお、前記の非晶質の酸化スズ系膜は、可視光領域の透明性が良好である。
【００４２】
上記のような添加元素の含有割合である酸化スズ系の非晶質膜を得るためには、スパッタリングターゲットの原料となる酸化物焼結体において、酸化スズに、シリコン、ゲルマニウム、アルミニウム、セリウムおよびインジウムからなる群から選ばれる少なくとも１種類の添加元素を、添加元素とスズの総和に対して０〜４５原子％、好ましくは０．２〜４５原子％の割合で含有させるように規制すればよい。この酸化物焼結体を原料として、スパッタリング法によって成膜する。
【００４３】
酸化スズ膜、あるいは、酸化スズ系膜を形成するには、特に、直流パルシング法を利用したスパッタリング法を用いることが好ましい。直流パルシング法によるスパッタリング成膜を行うための電源として、たとえば、ＥＮＩ社製のＲＰＧシリーズ、アドバンスエナジー社製のＭＤＸ−ＳｐａｒｃシリーズとＰｉｎｎａｃｌｅシリーズが利用できるが、これらに限定されているわけではない。直流パルシング法を用いたスパッタリング法により、非晶質で表面平滑性およびガスバリア性に優れた酸化スズ膜、あるいは酸化スズ系膜が形成できるため、ガスバリア性透明樹脂基板を製造することができる。
【００４４】
一方、スパッタリング法で作製した窒化酸化珪素膜は、膜厚が増加すると表面凹凸が大きくなる。そのため、有機ＥＬディスプレイなどに使用できるようなガスバリア性を有する十分な膜厚（例えば２００ｎｍ）の窒化酸化珪素膜をスパッタリングで形成すると、表面の凹凸が激しくなる。したがって、非晶質の酸化スズ系膜を下地に形成することによって、その上に形成する窒化酸化珪素膜の膜厚を小さくすることができるため、表面の平滑なガスバリア性透明樹脂基板を実現することができる。
【００４５】
非晶質の酸化スズ系膜は、耐酸性に優れているため、酸化スズ系膜のみを樹脂フィルム基材の表面に覆ったガスバリア性透明樹脂基板は、さらにその表面に形成された透明電極を酸でエッチング加工しても腐食せず、該透明樹脂基板の透過率やガスバリア性を維持することができる。本発明の非晶質の酸化スズ系膜表面に、窒化酸化珪素膜や酸化珪素膜で覆った構造のガスバリア性透明樹脂基板についても同様であり、さらにその表面に形成した透明電極膜を酸でエッチング加工しても腐食せず、該透明樹脂基板の透過率やガスバリア性を維持することができる。
【００４６】
また、前記ガスバリア層として、酸化スズ系非晶質膜の透明酸化物膜、あるいは、さらにその上に酸化珪素膜または窒化酸化珪素膜が形成された二層膜においては、層の表面の中心線平均表面粗さＲａが１．５ｎｍ以下であることが好ましい。表面の中心線平均表面粗さＲａが１．５ｎｍよりも大きいと、該ガスバリア層を有するガスバリア性透明樹脂基板に透明電極膜を形成したとき、表面に微細な突起が存在しており、突起部で集中的に電流が流れてリークする場合があるため、好ましくない。前記膜表面の中心線平均表面粗さＲａは、原子間力顕微鏡（たとえば、デジタルインスツルメンツ社製）によって測定でき、膜表面の１μｍ×１μｍ領域の中心線平均粗さＲａである。
【００４７】
さらには、本発明のガスバリア性透明樹脂基板は、ＪＩＳ規格のＫ７１２９法に従って測定されたモコン法による水蒸気透過率が、０．０１ｇ／ｍ2 ／日未満である。水蒸気透過率が０．０１ｇ／ｍ2 ／日以上であると、有機ＥＬディスプレイや高精彩カラー液晶ディスプレイにおいて、水蒸気が混入され、内部の有機機能層等の界面で水分による劣化が起こり、剥離等が生じてしまい、ディスプレイ用途に使用することが難しい。
【００４８】
本発明において、前記ガスバリア性透明樹脂基板上に、表面抵抗２００Ω／□以下の透明電極を形成する場合、透明電極膜は、低抵抗で表面の平滑な非晶質構造が好ましい。有機ＥＬや液晶などに利用するためには透明導電膜の表面の中心線平均表面粗さＲａが１．８ｎｍ以下であることが好ましい。中心線平均表面粗さＲａは、原子間力顕微鏡によって測定でき、膜表面の１μｍ×１μｍ領域の中心線平均粗さである。たとえば、透明電極膜には、酸化インジウムを主成分として、スズ、タングステン、亜鉛、シリコンおよびゲルマニウムからなる群から選ばれる少なくとも１種類の元素が含まれていると、低温スパッタ成膜で、非晶質の低抵抗（８×１０-4Ωｃｍ以下）の透明電極膜が形成可能であり、好ましい。非晶質の透明電極膜であれば、電極表面の平滑性が良好であるため、有機ＥＬディスプレイ等の薄膜の発光セル用の電極に利用することが可能である。透明電極膜の表面の平滑性は、言うまでもなく、下地の透明樹脂基板の表面凹凸にも影響されるため、本発明で示した構造の表面平滑なガスバリア性透明樹脂基板上に透明電極膜を形成することが好ましい。
【００４９】
本発明のガスバリア性透明樹脂基板を用いて、たとえばフレキシブル表示素子の一つであるフレキシブル有機ＥＬ表示素子を形成することができる。
【００５０】
たとえば、真空蒸着法で、正孔輸送層としてα―ナフチルフェニルジアミン（α―ＮＰＤという）を、前記条件にて厚さ５０ｎｍ形成したのち、発光層としてトリス（８−キノリノール）アルミニウム（Ａｌｑという）を、厚さ８０ｎｍで順次、同条件にて蒸着する。Ａｌｑは、電子輸送層の役目も兼ねる。次に、マグネシウム―銀合金を、それぞれ独立のボートより同時に蒸着し、陰極を形成できる。このとき、マグネシウムの蒸着速度と銀の蒸着速度とが、それぞれ毎秒１．０ｎｍ、０．２ｎｍとなるように、前記膜厚制御装置によって制御し、膜厚は２００ｎｍ程度とすればよい。蒸着時にメタルマスクを用い、２ｍｍ幅の帯状パターンを透明電極膜の帯状パターンと直交する方向に形成し、陰極とする。最後に、透明電極膜の表面を覆うように、酸化珪素を２００ｎｍの厚さにスパッタして保護膜とすれば、有機ＥＬ表示素子を得ることができる。このようなフレキシブル有機ＥＬ表示素子は、本発明の表面平滑性とガスバリア性に優れたガスバリア性透明樹脂基板を用いているため、防湿性も高く、優れた発光特性を発揮することができる。
【００５１】
電子ペーパーに用いられるフレキシブル表示素子には、液晶表示素子や電気泳動方式表示素子、トナー表示素子などがあるが、何れも表面が平滑で、ガスバリア性に優れたガスバリア性透明樹脂基板が必要であり、本発明のガスバリア性透明樹脂基板を用いて作製したフレキシブル表示素子は、長寿命で耐久性に優れたものが実現できる。
【実施例】
【００５２】
ガスバリア性透明樹脂基板の作製において、６インチφの非磁性体ターゲット用カソードが３種搭載された直流マグネトロンスパッタ装置（トッキ社製ＳＰＫ５０３型）を使用した。
【００５３】
第１カソードには、非晶質の透明酸化物膜形成用の酸化スズ系酸化物焼結体スパッタリング用ターゲット（住友金属鉱山製）を取り付け、第２カソードには窒化酸化珪素膜形成用の窒化珪素ターゲット（住友金属鉱山製）を取り付けた。成膜を行う樹脂フィルム基材は、各カソードの対向面に移動して静止させることが可能で、成膜は静止対向で行った。
【００５４】
（実施例１〜９）
非晶質酸化物膜の成膜は、以下の条件で行った。第１カソードに、純粋な酸化スズの酸化物焼結体ターゲット、もしくは酸化スズを主成分としてシリコンを含有する酸化物焼結体ターゲット（シリコンの含有割合が、シリコンとスズの総和に対して０．２〜４５原子％）を取り付け、第１カソードの直上に樹脂フィルム基材を配置した。ターゲットと樹脂フィルム基板との距離を６０ｍｍとした。
【００５５】
樹脂フィルム基材には、アンダーコート付きのＰＥＳフィルム（住友ベークライト製、ＦＳＴ−ＵＣＰＥＳ、厚さ０．２ｍｍ）を用いた。
【００５６】
チャンバ内の真空度が１×１０-4Ｐａ以下に達した時点で、純度９９．９９９９質量％のアルゴンガスをチャンバ内に導入してガス圧０．６Ｐａとし、酸素を２〜５％含有させたアルゴンガス中で、直流電源としてＥＮＩ社製ＲＰＧ−５０を用い、２００ｋＨｚの直流パルシングを採用した直流電力２００Ｗを、ターゲット−樹脂フィルム基材間に投入して、直流パルシングによるプラズマを発生させ、樹脂フィルム基材上に膜厚１００〜２００ｎｍの純粋な酸化スズ膜またはシリコンを含有する酸化スズ膜をスパッタリングにより成膜した。膜厚は、成膜時間で制御した。シリコンを含有する酸化スズ膜の場合、酸化スズターゲット中のシリコン含有量を変えることにより、シリコンの含有割合が、シリコンとスズの総和に対して０〜４５原子％の割合で変化させた。
【００５７】
膜厚１００〜２００ｎｍの純粋な酸化スズ膜およびシリコンを含有する酸化スズ膜の結晶性を、Ｘ線回折測定し、回折ピークを観察したところ、回折ピークは観察されなかった。また、原子間力顕微鏡（デジタルインスツルメンツ社製、ＮＳ−III、Ｄ５０００システム）によって、膜表面の１μｍ×１μｍ領域の中心線平均粗さＲａを試料中２０ヶ所測定し平均値を求めた。
【００５８】
純粋な酸化スズ膜では、スパッタ成膜中の酸素量が３％以下では、回折ピークは観察されなかったものの、結晶膜と非晶質膜との混合状態となっており、Ｒａ値も５ｎｍ以上と高く、表面凹凸の大きい膜であった。しかし、酸素量を４％以上に制御することで、完全な非晶質膜で、Ｒａ値も０．８〜１．５ｎｍと表面平滑性の良い膜が得られた。また、０．２原子％未満のシリコンを含む酸化スズ膜は、純粋な酸化スズ膜と同様の性状を示した。
【００５９】
一方、０．２原子％以上のシリコンを含む酸化スズ膜の場合は、スパッタ中の酸素量が２％以上において、完全に非晶質で表面平滑性に優れていた（Ｒａ値が０．４〜１．５ｎｍ）。スパッタ中の酸素量が１．５％以下で作製した酸化スズ膜は結晶膜と非晶質との混合状態となっており、Ｒａ値も４．５ｎｍ以上と高く、表面凹凸の大きい膜であった。このことから、酸化スズ膜の表面平滑性は、成膜条件を選択することによって、非晶質で表面平滑性のよい膜が得られるが、０．２原子％以上のシリコンを含有させることによって、広い成膜条件において安定に表面平滑のよい非晶質膜が得られることがわかった。
【００６０】
膜厚１００ｎｍの酸化スズの非晶質透明酸化物膜および０．２原子％以上のシリコンを含む酸化スズの非晶質透明酸化物膜を形成したアンダーコート付きＰＥＳフィルムの水蒸気透過率を評価した結果を、表１に示す。
【００６１】
表１において、実施例１と実施例２は、純度４Ｎの酸化スズターゲットを用いて、スパッタ中の酸素量を５％にして作製した完全に非晶質の酸化スズ膜である。また、実施例３〜９は、各々の含有量でシリコンを含む酸化スズターゲットから作製したシリコンを含有する酸化スズ膜であり、スパッタ中の酸素量を３〜５％にして作製した非晶質の膜である。
【００６２】
水蒸気透過率は、モコン法を用い、測定はＭＯＣＯＮ社製ＰＥＲＭＡＴＲＡＮ―Ｗ３／３３を用いて、ＪＩＳ規格のＫ７１２９法（温度４０℃、湿度９０％ＲＨ）に基づいて測定した。得られた前記フィルムの水蒸気透過率は、何れもモコン法の測定限界（０．０１ｇ／ｍ2／ｄａｙ）未満であり、防湿膜として十分に機能していることがわかった。また、表１には、原子間力顕微鏡によって、膜表面の１μｍ×１μｍ領域の中心線平均粗さＲａを測定した結果も示した。なお、表１中のＲａ値は試料中の２０ヶ所について測定し、その平均値とした。
【表１】
2005103768.tif 000002
【００６３】
表１に示すように、実施例１〜９の膜はすべて水蒸気透過率が０．０１ｇ／ｍ2 ／日未満であり、モコン法による検出限界未満の水蒸気遮断性を有していた。また、中心線表面粗さＲａは１．５ｎｍ以下であり、表面平滑性に優れていることがわかった。
【００６４】
実施例１〜９のガスバリア性透明樹脂基板の波長４００〜８００ｎｍにおける可視光平均透過率を分光光度計で測定したところ、何れも、８５％以上であり、透明性も極めて良好であった。
【００６５】
実施例１〜９のガスバリア性透明樹脂基板を、アルカリ溶液（５％ＮａＯＨ、４０℃）に５分間浸けたが、透過率に変化はなかった。また、実施例１〜９のガスバリア性透明樹脂基板を、酸性溶液（１５％ＨＣｌ、４０℃）に５分間浸けたが、透過率に変化はなかった。
【００６６】
このように、実施例１〜９によるガスバリア性透明樹脂基板は、耐アルカリ性および耐酸性に優れており、ガスバリア性透明樹脂基板上に形成した透明電極膜をウエットでパターニング加工する際に、酸とアルカリの溶液中に浸しても、透過率およびガスバリア性などの特性に変化がないことがわかった。
【００６７】
（実施例１０）
実施例３〜９と同様の方法で、膜厚１００ｎｍのゲルマニウムを含む酸化スズの非晶質膜を、アンダーコート付きのＰＥＳフィルム上に形成し、同様の方法で水蒸気透過率と表面平滑性Ｒａを測定した。
【００６８】
ゲルマニウムを含む酸化スズの非晶質膜は、ゲルマニウムを含む酸化スズ焼結体ターゲットから作製した。ターゲット中のゲルマニウム量を変えることによって、非晶質酸化スズ膜層中のゲルマニウム量を変化させた。ターゲット中のゲルマニウムの含有量を、ゲルマニウムとスズの総和に対して０．２〜４５原子％の範囲内で変化させることによって、膜中のゲルマニウム含有量が、ゲルマニウムとスズの総和に対して０．２〜４５原子％となる透明酸化物膜を作製した。
【００６９】
作製した膜厚１００ｎｍの膜に対して、何れの膜も、実施例１〜９と同じ条件によって測定した中心線平均粗さＲａは０．６〜１．３ｎｍであり、モコン法による水蒸気透過率は０．０１ｇ／ｍ2 ／日未満であり、表面平滑性と高い水蒸気バリア性で、高品質のガスバリア性透明樹脂基板が作製できた。
【００７０】
上記のゲルマニウムを含む酸化スズ膜は、スパッタ中の酸素量を３〜５％にして作製しており、幅広い成膜条件において、安定して表面平滑な非晶質膜が得られた。
【００７１】
また、可視光平均透過率を分光光度計で測定したところ、何れも、８５％以上であり、透明性も極めて良好であった。実施例１０のガスバリア性透明樹脂基板を、アルカリ溶液（５％ＮａＯＨ、４０℃）に５分間浸けたが、透過率に変化はなかった。また、実施例１０のガスバリア性透明樹脂基板を、酸性溶液（１５％ＨＣｌ、４０℃）に５分間浸けたが、透過率に変化はなかった。
【００７２】
このように、実施例１０のガスバリア性透明樹脂基板は、耐アルカリ性および耐酸性に優れており、ガスバリア性透明樹脂基板上に形成した透明電極膜をウエットでパターニング加工する際に、酸とアルカリの溶液中に浸しても、透過率、ガスバリア性などの特性に変化がないことがわかった。
【００７３】
（実施例１１）
実施例３〜９と同様の方法で、膜厚１００ｎｍのアルミニウムを含む酸化スズの非晶質膜を、アンダーコート付きのＰＥＳフィルム上に形成し、同様の方法で水蒸気透過率と表面平滑性Ｒａを測定した。
【００７４】
アルミニウムを含む酸化スズの非晶質膜は、アルミニウムを含む酸化スズ焼結体ターゲットから作製した。ターゲット中のアルミニウム量を変えることによって、非晶質酸化スズ膜層中のアルミニウム量を変化させた。ターゲット中のアルミニウムの含有量を、アルミニウムとスズの総和に対して０．２〜４５原子％の範囲内で変化させることによって、膜中のアルミニウム含有量が、アルミニウムとスズの総和に対して０．２〜４５原子％となる透明酸化物膜を作製した。
【００７５】
作製した膜厚１００ｎｍの膜に対して、何れの膜も、実施例１〜９と同じ条件によって測定した中心線平均粗さＲａは０．６〜１．３ｎｍであり、モコン法による水蒸気透過率は０．０１ｇ／ｍ2 ／日未満であり、表面平滑性と高い水蒸気バリア性で、高品質のガスバリア性透明樹脂基板が作製できた。
【００７６】
上記のアルミニウムを含む酸化スズ膜は、スパッタ中の酸素量を３〜５％にして作製しており、幅広い成膜条件において、安定して表面平滑な非晶質膜が得られた。
【００７７】
また、可視光平均透過率を分光光度計で測定したところ、何れも、８５％以上であり、透明性も極めて良好であった。実施例１１のガスバリア性透明樹脂基板を、アルカリ溶液（５％ＮａＯＨ、４０℃）に５分間浸けたが、透過率に変化はなかった。また、実施例１１のガスバリア性透明樹脂基板を、酸性溶液（１５％ＨＣＬ、４０℃）に５分間漬けたが、透過率に変化はなかった。
【００７８】
このように、実施例１０のガスバリア性透明樹脂基板は、耐アルカリ性および耐酸性に優れており、ガスバリア性透明樹脂基板上に形成した透明電極膜をウエットでパターニング加工する際に、酸とアルカリの溶液中に浸しても、透過率、ガスバリア性などの特性に変化がないことがわかった。
【００７９】
（実施例１２）
実施例３〜９と同様の方法で、膜厚１００ｎｍのセリウムを含む酸化スズの非晶質膜を、アンダーコート付きのＰＥＳフィルム上に形成し、同様の方法で水蒸気透過率と表面平滑性Ｒａを測定した。
【００８０】
セリウムを含む酸化スズの非晶質膜は、セリウムを含む酸化スズ焼結体ターゲットから作製した。ターゲット中のセリウム量を変えることによって、非晶質酸化スズ膜層中のセリウム量を変化させた。ターゲット中のセリウムの含有量を、セリウムとスズの総和に対して０．２〜４５原子％の範囲内で変化させることによって、膜中のセリウム含有量が、セリウムとスズの総和に対して０．２〜４５原子％となる透明酸化物膜を作製した。
【００８１】
作製した膜厚１００ｎｍの膜に対して、何れの膜も、実施例１〜９と同じ条件によって測定した中心線平均粗さＲａは０．６〜１．３ｎｍであり、モコン法による水蒸気透過率は０．０１ｇ／ｍ2 ／日未満であり、表面平滑性と高い水蒸気バリア性で、高品質のガスバリア性透明樹脂基板が作製できた。
【００８２】
上記のセリウムを含む酸化スズ膜は、スパッタ中の酸素量を３〜５％にして作製しており、幅広い成膜条件において、安定に表面平滑な非晶質膜が得られた。
【００８３】
また、可視光平均透過率を分光光度計で測定したところ、何れも、８５％以上であり透明性も極めて良好であった。実施例１２のガスバリア性透明樹脂基板を、アルカリ溶液（５％ＮａＯＨ、４０℃）に５分間浸けたが、透過率に変化はなかった。また、実施例１２のガスバリア性透明樹脂基板を、酸性溶液（１５％ＨＣｌ、４０℃）に５分間漬けたが、透過率に変化はなかった。
【００８４】
このように、実施例１２のガスバリア性透明樹脂基板は、耐アルカリ性および耐酸性に優れており、ガスバリア性透明樹脂基板上に形成した透明電極膜をウエットでパターニング加工する際に、酸とアルカリの溶液中に浸しても、透過率、ガスバリア性などの特性に変化がないことがわかった。
【００８５】
（実施例１３）
実施例３〜９と同様の方法で、膜厚１００ｎｍのインジウムを含む酸化スズの非晶質膜を、アンダーコート付きのＰＥＳフィルム上に形成し、同様の方法で水蒸気透過率と表面平滑性Ｒａを測定した。
【００８６】
インジウムを含む非晶質酸化スズ膜は、インジウムを含む酸化スズ焼結体ターゲットから作製した。ターゲット中のインジウム量を変えることによって、非晶質酸化スズ膜層中のインジウム量を変化させた。ターゲット中のインジウムの含有量を、インジウムとスズの総和に対して０．２〜４５原子％の範囲内で変化させることによって、膜中のインジウム含有量が、インジウムとスズの総和に対して０．２〜４５原子％となる透明酸化物膜を作製した。
【００８７】
作製した膜厚１００ｎｍの膜に対して、何れの膜も、実施例１〜９と同じ条件によって測定した中心線平均粗さＲａは０．６〜１．３ｎｍであり、モコン法による水蒸気透過率は、０．０１ｇ／ｍ2 ／日未満であり、表面平滑性と高い水蒸気バリア性で、高品質のガスバリア性透明樹脂基板が作製できた。
【００８８】
上記のインジウムを含む酸化スズ膜は、スパッタ中の酸素量を３〜５％にして作製しており、幅広い成膜条件において、安定して表面平滑な非晶質膜が得られた。
【００８９】
また、可視光平均透過率を分光光度計で測定したところ、何れも８５％以上であり、透明性も極めて良好であった。実施例１３のガスバリア性透明樹脂基板を、アルカリ溶液（５％ＮａＯＨ、４０℃）に５分間浸けたが、透過率に変化はなかった。また、実施例１３のガスバリア性透明樹脂基板を、酸性溶液（１５％ＨＣｌ、４０℃）に５分間浸けたが、透過率に変化はなかった。
【００９０】
このように、実施例１３のガスバリア性透明樹脂基板は、耐アルカリ性および耐酸性に優れており、ガスバリア性透明樹脂基板上に形成した透明電極をウエットでパターニング加工する際に、酸とアルカリの溶液中に浸しても、透過率、ガスバリア性などの特性に変化がないことがわかった。
【００９１】
（実施例１４）
作製された実施例１〜１３の非晶質の透明酸化物膜上に、以下の手順で窒化酸化珪素膜を形成した。すなわち、第２カソードに窒化珪素ターゲットを設置し、第２カソードの直上に、前記実施例１〜１３で得られた透明樹脂基板を配置した。ターゲットと透明樹脂基板との距離は６０ｍｍとした。
【００９２】
チャンバ内の真空度が１×１０-4Ｐａ以下に達した時点で、純度９９．９９９９質量％のアルゴンガスをチャンバ内に導入して、ガス圧０．６Ｐａとし、酸素を１〜３％含有させたアルゴンガス中で、高周波電力３００Ｗをターゲット−透明樹脂基板間に投入して高周波プラズマを発生させ、非晶質透明酸化物膜上に１００ｎｍの窒化酸化珪素膜をスパッタリングにより成膜し、本実施例のガスバリア性透明樹脂基板を得た。膜厚は、成膜時間で制御した。スパッタリングガス中の酸素含有量を変えることにより、膜の組成比Ｏ／（Ｏ＋Ｎ）が０．３〜０．９５の窒化酸化珪素（ＳｉＯＮ）膜が得られことを確認している。膜の組成は、ＥＰＭＡを用いて測定した。
【００９３】
作製されたガスバリア性透明樹脂基板、すなわち、非晶質の透明酸化物膜と窒化酸化珪素膜を積層させたアンダーコート付きＰＥＳフィルムの水蒸気透過率を評価した。水蒸気透過率は、モコン法を用い、測定はＭＯＣＯＮ社製ＰＥＲＭＡＴＲＡＮ―Ｗ３／３３を用いて、ＪＩＳ規格のＫ７１２９法（温度４０℃、湿度９０％ＲＨ）に基づいて測定した。得られた前記フィルムの水蒸気透過率は、何れもモコン法の測定限界（０．０１ｇ／ｍ2 ／日）未満であり、防湿膜として十分に機能していることがわかった。
【００９４】
また、原子間力顕微鏡によって、窒化酸化珪素膜表面の１μｍ×１μｍ領域の中心線平均粗さＲａを実施例１〜９と同じ条件によって測定したところ、０．８〜１．５ｎｍであった。また、分光光度計で測定した可視光平均透過率は８５％以上であり、透明性も極めて良好であった。
【００９５】
実施例１４のガスバリア性透明樹脂基板を、アルカリ溶液（５％ＮａＯＨ、４０℃）に５分間浸けたが、透過率に変化はなかった。また、実施例１４のガスバリア性透明樹脂基板を、酸性溶液（１５％ＨＣｌ、４０℃）に５分間浸けたが、透過率に変化はなかった。
【００９６】
このように、実施例１４のガスバリア性透明樹脂基板は、耐アルカリ性および耐酸性に優れており、ガスバリア性透明樹脂基板上に形成した透明電極膜をウエットでパターニング加工する際に、酸とアルカリの溶液中に浸しても、透過率、ガスバリア性などの特性に変化がないことがわかった。
【００９７】
（実施例１５）
作製された実施例１〜１３の非晶質の透明酸化物膜上に、以下の手順で酸化珪素膜を形成した。すなわち、第２カソードにシリコンターゲットを設置し、第２カソードの直上に、前記実施例１〜１３で得られた透明樹脂基板を配置した。ターゲットと透明樹脂基板との距離は６０ｍｍとした。
【００９８】
チャンバ内の真空度が１×１０-4Ｐａ以下に達した時点で、純度９９．９９９９質量％のアルゴンガスをチャンバ内に導入して、ガス圧０．６Ｐａとし、酸素を１０％含有させたアルゴンガス中に、高周波電力３００Ｗをターゲット−透明樹脂基板間に投入して高周波プラズマを発生させ、非晶質の透明酸化物膜上に１００ｎｍの酸化珪素膜をスパッタリングにより成膜し、本実施例のガスバリア性透明樹脂基板を得た。膜厚は、成膜時間で制御した。
【００９９】
作製された本実施例のガスバリア性透明樹脂基板、すなわち、非晶質の透明酸化物膜と酸化珪素膜を積層させたアンダーコート付きＰＥＳフィルムの水蒸気透過率を評価した。水蒸気透過率は、モコン法を用い、測定はＭＯＣＯＮ社製ＰＥＲＭＡＴＲＡＮ―Ｗ３／３３を用いて、ＪＩＳ規格のＫ７１２９法（温度４０℃、湿度９０％ＲＨ）に基づいて測定した。得られた前記フィルムの水蒸気透過率は、何れもモコン法の測定限界（０．０１ｇ／ｍ2 ／日）未満であり、防湿膜として十分に機能していることがわかった。
【０１００】
また、原子間力顕微鏡によって、窒化酸化珪素膜表面の１μｍ×１μｍ領域の中心線平均粗さＲａを実施例１〜９と同じ条件によって測定したところ、０．９〜１．４ｎｍであった。また、分光光度計で測定した波長４００〜８００ｎｍにおける可視光平均透過率は８５％以上であり、透明性も極めて良好であった。
【０１０１】
実施例１５のガスバリア性透明樹脂基板を、アルカリ溶液（５％ＮａＯＨ、４０℃）に５分間浸けたが、透過率に変化はなかった。また、実施例１５のガスバリア性透明樹脂基板を、酸性溶液（１５％ＨＣｌ、４０℃）に５分間浸けたが、透過率に変化はなかった。
【０１０２】
このように、実施例１５のガスバリア性透明樹脂基板は、耐アルカリ性および耐酸性に優れており、ガスバリア性透明樹脂基板上に形成した透明電極をウエットでパターニング加工する際に、酸とアルカリの溶液中に浸しても、本発明のガスバリア性透明樹脂基板は、透過率、ガスバリア性などの特性に変化がないことがわかった。
【０１０３】
（比較例１〜５）
樹脂フィルム基材上に、直接、窒化酸化珪素膜を形成した。樹脂フィルム基材は、実施例１４と同様にアンダーコート付きＰＥＳフィルムを用いた。窒化酸化珪素膜の成膜は、実施例２に記載された条件で行い、膜厚１００〜２００ｎｍを積層した。
【０１０４】
窒化酸化珪素膜を形成したアンダーコート付きＰＥＳフィルムの水蒸気透過率を評価したところ、何れもモコン法の測定限界（０．０１ｇ／ｍ2 ／日）以下の水蒸気透過率であり、防湿膜として十分に機能していることがわかった。
【０１０５】
しかし、原子間力顕微鏡による窒化酸化珪素膜表面の１μｍ×１μｍ領域の中心線平均粗さＲａを実施例１〜９と同じ条件によって測定したところ、２．５〜３．６ｎｍであり、本発明の実施例１〜１５で作製したガスバリア性透明樹脂基板と比べて、表面凹凸は著しく大きかった。
【表２】
2005103768.tif 000003
【０１０６】
（比較例６）
樹脂フィルム基材上に、直接、酸化珪素膜を形成した。樹脂フィルム基材は、実施例１５と同様にアンダーコート付きＰＥＳフィルムを用いた。酸化珪素膜の成膜は、実施例２に記載された条件で行い、膜厚１００〜２００ｎｍを積層した。
【０１０７】
酸化珪素膜を形成したアンダーコート付きＰＥＳフィルムの水蒸気透過率を評価したところ、何れもモコン法の測定限界（０．０１ｇ／ｍ2 ／日）以下の水蒸気透過率であり、防湿膜として十分に機能していることがわかった。
【０１０８】
しかし、原子間力顕微鏡による窒化酸化珪素膜表面の１μｍ×１μｍ領域の中心線平均粗さＲａを実施例１〜９と同じ条件によって測定したところ、２．８〜４．３ｎｍであり、本発明の実施例１〜１５で作製したガスバリア性透明樹脂基板と比べて表面凹凸は著しく大きかった。
【０１０９】
（実施例１６）
実施例１〜１５のガスバリア性透明樹脂基板上に、以下の手順で、透明電極膜を形成した。すなわち、第３カソードに、酸化インジウムを主成分としてタングステンを含有する酸化物焼結体ターゲットを取り付け、第３カソードの直上に、実施例１〜９のガスバリア性透明樹脂基板を配置した。ターゲットとガスバリア性透明樹脂基板との距離は６０ｍｍとした。
【０１１０】
チャンバ内の真空度が１×１０-4Ｐａ以下に達した時点で、純度９９．９９９９質量％のアルゴンガスをチャンバ内に導入して、ガス圧０．６Ｐａとし、酸素を１〜３％含有させたアルゴンガス中に、直流電力２００Ｗをターゲット−基板間に投入して、直流プラズマを発生させた。第３カソードの酸化インジウムターゲット中のタングステン含有量を変えることにより、透明電極膜中のタングステン量が、インジウムとタングステンの総和に対して０．４〜４．５原子％の種々の組成の透明電極膜を作製した。このようにして、透明樹脂基板上に１２０〜２００ｎｍの膜厚で、タングステンを含む酸化インジウム膜をスパッタリングにより成膜し、本実施例の透明導電性基板（フレキシブル表示素子）を得た。
【０１１１】
得られた透明電極膜の中心線平均表面粗さＲａを原子間力顕微鏡で１μｍ×１μｍの領域で試料中２０ヶ所測定してその平均値を求めたところ、０．６〜１．８ｎｍであり、表面平滑性は良好であった。作製した透明電極膜を、エッチングにより２ｍｍ幅の帯状になるように形成した。このときのシート抵抗は、１０〜２００Ω／□であった。
【０１１２】
（実施例１７）
実施例１〜１５のガスバリア性透明樹脂基板上に、以下の手順で、透明電極膜を形成した。すなわち、第３カソードに、酸化インジウムを主成分としてスズを含有する酸化物焼結体ターゲット（ＩＴＯ）を取り付け、第３カソードの直上に、実施例１〜９のガスバリア性透明樹脂基板を配置した。ターゲットとガスバリア性透明樹脂基板との距離は６０ｍｍとした。
【０１１３】
チャンバ内の真空度が１×１０-4Ｐａ以下に達した時点で、純度９９．９９９９質量％のアルゴンガスをチャンバ内に導入して、ガス圧０．６Ｐａとし、酸素を１〜３％含有させたアルゴンガス中に、直流電力２００Ｗをターゲット−透明樹脂基板間に投入して、直流プラズマを発生させた。第３カソードの酸化インジウムターゲット中のスズ含有量を変えることにより、透明電極膜中のスズ量が、インジウムとスズの総和に対して０．４〜４．５原子％の種々の組成の透明電極膜を作製した。このようにして、基板上に５０〜２００ｎｍの膜厚で、スズを含む酸化インジウム膜をスパッタリング成膜し、本実施例の透明導電性基板（フレキシブル表示素子）を得た。
【０１１４】
得られた透明電極膜の中心線平均表面粗さＲａを原子間力顕微鏡で１μｍ×１μｍの領域で実施例１６と同じ条件で測定したところ、０．９〜１．５ｎｍであり、表面平滑性は良好であった。作製した透明電極膜を、エッチングにより２ｍｍ幅の帯状になるように形成した。このときのシート抵抗は、１８〜１８０Ω／□であった。
【０１１５】
（実施例１８）
実施例１〜１５のガスバリア性透明樹脂基板上に、以下の手順で、透明導電性膜を形成した。すなわち、第３カソードに、酸化インジウムを主成分としてシリコンを含有する酸化物焼結体ターゲットを取り付け、第３カソードの直上に、実施例１〜９のガスバリア性透明樹脂基板を配置した。ターゲットとガスバリア性透明樹脂基板との距離は６０ｍｍとした。
【０１１６】
チャンバ内の真空度が１×１０-4Ｐａ以下に達した時点で、純度９９．９９９９質量％のアルゴンガスをチャンバ内に導入して、ガス圧０．６Ｐａとし、酸素を１〜３％含有させたアルゴンガス中に、直流電力２００Ｗをターゲット−透明樹脂基板間に投入して直流プラズマを発生させた。第３カソードの酸化インジウムターゲット中のシリコン含有量を変えることにより、透明電極膜中のシリコン量が、インジウムとシリコンの総和に対して０．４〜４．５原子％の種々の組成の透明電極膜を作製した。このようにして、基板上に５０〜２００ｎｍの膜厚で、シリコンを含む酸化インジウム膜をスパッタリング成膜し、本実施例の透明導電性基板（フレキシブル表示素子）を得た。
【０１１７】
得られた透明電極膜の中心線平均表面粗さＲａを原子間力顕微鏡で１μｍ×１μｍの領域で実施例１６と同じ条件で測定したところ、０．４〜１．２ｎｍであり、表面平滑性は良好であった。作製した透明電極膜を、エッチングにより２ｍｍ幅の帯状になるように形成した。このときのシート抵抗は、２５〜１９０Ω／□であった。
【０１１８】
（実施例１９）
実施例１〜１５のガスバリア性樹脂基板上に、添加物として亜鉛を含む酸化インジウム薄膜、あるいは、添加物としてゲルマニウムを含む酸化インジウム薄膜、あるいは、添加物としてスズとシリコンを含む酸化インジウム薄膜、あるいは、添加物としてスズとゲルマニウムを含む酸化インジウム薄膜を、実施例１６〜１８と同様の方法、同様の条件で作製し、表面平滑性、シート抵抗を評価したが、同様に、表面平滑性に優れて低抵抗の透明導電性基板（フレキシブル表示素子）が得られた。
【０１１９】
（比較例７）
実施例１６と同様の方法で、比較例１〜５のガスバリア性透明樹脂基板上に、同様の組成の透明電極を形成した。透明電極のシート抵抗は、実施例１６と同等の値のものが得られた。しかし、同様の方法で透明電極膜の中心線平均表面粗さＲａを原子間力顕微鏡で１μｍ×１μｍの領域で実施例１６と同じ条件で測定したところ、４．４〜６．５ｎｍであり、表面平滑性は悪かった。このような凹凸の激しい透明電極上に、有機ＥＬなどのフレキシブル表示素子を作製すると、発光特性も悪く、発光寿命の長い素子が作製できなかった。
【産業上の利用可能性】
【０１２０】
本発明は、防湿性と表面平滑性に優れたガスバリア性透明樹脂基板を提供することができ、このガスバリア性透明樹脂基板を用いた透明導電性基板（フレキシブル表示素子）は、エレクトロルミネッセンス（ＥＬ）表示素子の部材として極めて有用である。さらに、将来のディスプレイとして注目されているフレキシブル有機ＥＬディスプレイ用の基板としても、有用である。